(57)【要約】【課題】サクションボックスの隙間からネットコンベア裏面へ向けて噴射する洗浄ノズル装置を配設し、このネットコンベア裏面を間欠的に洗浄しながらセメント繊維生板を抄造成形することにより、セメント繊維材料の濾過脱水能力が落ちることもなく、生産効率が良好となるセメント繊維板の製造方法を提供するものである。【解決手段】セメント、繊維等を混練してスラリー化し、該スラリーを複数個隙間をあけて配設したサクションボックス上を回転するネットコンベア上に流出させ吸引してセメント繊維生板を抄造成形し、該セメント繊維生板を養生乾燥させてセメント繊維板を成形するセメント繊維板の製造方法において、前記サクションボックスの隙間からネットコンベア裏面へ向けて噴射する洗浄ノズル装置を配設し、該ネットコンベア裏面を間欠的に洗浄しながらセメント繊維生板を抄造成形することを特徴とするものである。【選択図】　　　　図１
2004130747.tif 000002
【特許請求の範囲】
【請求項１】
セメント、繊維、水等を混練してスラリー化し、該スラリーを複数個隙間をあけて配設したサクションボックス上を回転するネットコンベア上に流出させ吸引してセメント繊維生板を抄造成形し、該セメント繊維生板を養生乾燥させてセメント繊維板を成形するセメント繊維板の製造方法において、前記サクションボックスの隙間からネットコンベア裏面へ向けて噴射する洗浄ノズル装置を配設し、該ネットコンベア裏面を間欠的に洗浄しながらセメント繊維生板を抄造成形することを特徴とするセメント繊維板の製造方法。
【請求項２】
上記洗浄ノズル装置の噴射圧でセメント繊維生板の外観形状を変形しないように洗浄圧力を制御すること特徴とする請求項１記載のセメント繊維板の製造方法。
【請求項３】
上記洗浄ノズル装置の洗浄ノズルがネットコンベアの幅方向に摺動して洗浄すること特徴とする請求項１又は請求項２記載のセメント繊維板の製造方法。
【請求項４】
上記ネットコンベアが抄造可能な材質であって、フェルト、合成樹脂製、金属製から選ばれた１種を用いること特徴とする請求項１乃至請求項３のいずれかに記載されたセメント繊維板の製造方法。
【発明の詳細な説明】
【０００１】
【発明の属する技術分野】
本発明は、外壁材や屋根材等の建築材料として用いられるセメント、繊維等を混練してスラリー化し、このスラリーをサクションボックス上を回転するネットコンベア上に流出させ吸引してセメント繊維生板を抄造成形し、該セメント繊維生板を養生乾燥させてセメント繊維板を成形するセメント繊維板の製造方法に関するものである。
【０００２】
【従来の技術】
従来から高圧洗浄水を噴射する洗浄管を摺動させながら、移動する抄造用フェルトを高圧洗浄水にて洗浄する抄造用フェルトの洗浄方法において、抄造用フェルトの移動方向に対して、洗浄管の摺動方向を垂直方向にし、洗浄管の摺動速度を同抄造用フェルトの移動速度に同調させる抄造用フェルトの洗浄方法は、公知である。そして、この洗浄管の洗浄位置は、抄造用フェルトの原料シートの下方側の傾斜面で行うものである。（例えば、特許文献１参照）
【０００３】
【特許文献１】
特開平１０−２６３４８６号公報（第１−２頁、第２図）
【０００４】
このような、抄造用フェルトの洗浄方法における洗浄管の洗浄位置は、抄造用フェルトの進行方向の前方で行われるために一定位置で洗浄してもこの抄造用フェルトが回転して行く際に、抄造用フェルトに材料が付着して目詰まりが生じ、コンベアの水平面での材料の濾過脱水能力が落ちていくという問題がある。そのために、抄造用フェルト交換のための手間がかかり生産能力が落ちるので、生産効率が悪くなるという問題がある。
【０００５】
【発明が解決しようとする課題】
本発明は上記問題点の解決を目的とするものであり、サクションボックスの隙間からネットコンベア裏面へ向けて噴射する洗浄ノズル装置を配設し、このネットコンベア裏面を間欠的に洗浄しながらセメント繊維生板を抄造成形することにより、セメント繊維材料の濾過脱水能力が落ちることもなく、生産効率が良好となるセメント繊維板の製造方法を提供するものである。
【０００６】
【課題を解決するための手段】
本発明の請求項１記載のセメント繊維板の製造方法は、セメント、繊維、水等を混練してスラリー化し、該スラリーを複数個隙間をあけて配設したサクションボックス上を回転するネットコンベア上に流出させ吸引してセメント繊維生板を抄造成形し、該セメント繊維生板を養生乾燥させてセメント繊維板を成形するセメント繊維板の製造方法において、前記サクションボックスの隙間からネットコンベア裏面へ向けて噴射する洗浄ノズル装置を配設し、該ネットコンベア裏面を間欠的に洗浄しながらセメント繊維生板を抄造成形することを特徴とするものである。
【０００７】
したがって、サクションボックスの隙間からネットコンベア裏面へ向けて噴射する洗浄ノズル装置を配設し、このネットコンベア裏面を間欠的に洗浄しながらセメント繊維生板を抄造成形することにより、セメント繊維材料の濾過脱水能力が落ちることもなく、抄造速度を上げられ生産効率が良好となるものである。
【０００８】
本発明の請求項２記載のセメント繊維板の製造方法は、請求項１記載の洗浄ノズル装置の噴射圧でセメント繊維生板の外観形状を変形しないように洗浄圧力を制御することを特徴とするものである。
【０００９】
したがって、洗浄ノズル装置の噴射圧を調整できるので、セメント繊維生板の外観形状を変形しないので硬化後のセメント繊維板が変形することもない。
【００１０】
本発明の請求項３記載のセメント繊維板の製造方法は、請求項１又は請求項２記載の洗浄ノズル装置の洗浄ノズルがネットコンベアの幅方向に摺動して洗浄するものである。
【００１１】
したがって、洗浄ノズルがネットコンベアの幅方向に摺動することにより、洗浄能力がより向上し、セメント繊維材料の濾過脱水能力が落ちることもなく、生産効率が良好となるものである。
【００１２】
本発明の請求項４記載のセメント繊維板の製造方法は、請求項１乃至請求項３のいずれかに記載されたネットコンベアが抄造可能な材質であって、フェルト、合成樹脂製、金属製から選ばれた１種を用いることを特徴とするものである。
【００１３】
したがって、スラリーをこのネットコンベアを介してサクションボックスで吸引して濾過脱水しても、サクションボックスの隙間からネットコンベア裏面へ向けて噴射する洗浄ノズル装置によって、目詰りがしにくくなる。
【００１４】
【発明の実施の形態】
図１乃至図４に示したように、本発明の実施形態に係わるセメント繊維板の製造方法であって、以下に説明する。
【００１５】
本発明のセメント繊維板の製造方法は、セメント、繊維、水等を混練してスラリー化し、該スラリーを複数個の隙間１をあけて配設したサクションボックス２上を回転するネットコンベア３上に流出させ吸引してセメント繊維生板４を抄造成形し、前記サクションボックス２の隙間１からネットコンベア３の裏面へ向けて噴射する洗浄ノズル装置５を配設し、該セメント繊維生板４を養生乾燥させてセメント繊維板Ａを成形して、このネットコンベア３の裏面を間欠的に洗浄しながらセメント繊維生板４を抄造成形するものである。この間欠的な洗浄により、セメント繊維材料の濾過脱水能力が落ちることもなく、抄造速度を上げられ生産効率が良好となるものである。
【００１６】
このとき、洗浄ノズル装置５の噴射圧でセメント繊維生板４の外観形状が変形しないように洗浄圧力を制御するようにしている。さらに、洗浄ノズル装置５の洗浄ノズル６がネットコンベア３の幅方向に摺動して洗浄することもできる。
【００１７】
したがって、したがって、洗浄ノズル装置５の噴射圧を調整できるので、セメント繊維生板の外観形状を変形しないので硬化後のセメント繊維板が変形することもなく、しかも洗浄ノズル６がネットコンベア３の幅方向に摺動することにより、洗浄能力がより向上し、セメント繊維材料の濾過脱水能力が落ちることもなく、生産効率が良好となるものである。
【００１８】
又、ネットコンベア３が抄造可能な材質であって、フェルト、合成樹脂製、金属製から選ばれた１種を用いることにより、スラリーをこのネットコンベア３を介してサクションボックス２で吸引して濾過脱水しても、サクションボックス２の隙間からネットコンベア３の裏面へ向けて噴射する洗浄ノズル装置６によって、目詰りがしにくくなる。
【００１９】
以下、本発明の一実施例に係わるセメント繊維板の製造方法について、詳述する。
【００２０】
セメント、繊維、水等を混合機で混練してスラリー化し、該スラリーを回転するネットコンベア３上に流出させ、このネットコンベア３の裏面側に配設された箱状のサクションボックス２によって、水分を吸引してセメント繊維生板４を抄造成形する。このとき、ネットコンベア３の裏面側に配設されたサクションボックス２は、複数個の隙間１をあけて配設した箱状のサクションボックス２の上に位置し、回転するネットコンベア２上に流出するセメント繊維生板４を抄造成形する。このネットコンベア３は、抄造可能な材質であれば良く、フェルト、合成樹脂製、金属製から選ばれた１種を用いることができる。
【００２１】
このネットコンベア３の裏面側に配設されたサクションボックス２の隙間１には、洗浄水配管７が幅方向に配設され洗浄ノズル６から洗浄水８を加圧ポンプ９によって、ネットコンベア３を介し、セメント繊維生板４の裏面側に噴出するようにしている。
【００２２】
さらに、洗浄ノズル装置５の洗浄ノズル６がネットコンベア３の幅方向に摺動することにより、洗浄能力がより向上し、セメント繊維材料の濾過脱水能力が落ちることもなく、生産効率が良好となるものである。
【００２３】
この洗浄ノズル装置５は、レギュレータ１０を介し、流量調整バルブ１１によって、噴出圧を調整可能となっている。
【００２４】
そして、洗浄ノズル装置５の洗浄圧力となる噴射圧を流量調整バルブ１１を調整することにより、セメント繊維生板４の外観形状が変形しないように制御するが簡単にできる。
【００２５】
又、ネットコンベア３の裏面側に配設されたサクションボックス２は、複数個の隙間１をあけて配設した箱状のサクションボックス２の上に位置し、回転するネットコンベア２上に流出するセメント繊維生板４を抄造成形するための洗浄による抄造性向上の確認実験を以下に示す。
【００２６】
まずスラリーをネットコンベア３を介して真空サクションを行う。このとき、サクションボックス２の吸引圧力は、１０ｃｍＨｇで６０秒間真空サクションを行う。そして、真空サクション停止後、図４に示したようにサクション材料１２の半分を裏面側から洗浄有、洗浄無に設定し、洗浄有の部位に洗浄ノズル６で洗浄する。このとき、洗浄有無の各部位の含水率測定を行う。この含水率測定を７回実施する。（洗浄回数は６回）このとき、最初は、スラリーの含水率が５３％、洗浄水圧が１ｋｇｆ／ｃｍ２として行った。
【００２７】
図５よりサクションボックス２の吸引圧力は、１０ｃｍＨｇであって、６０秒吸引した後に、洗浄ノズル６からの洗浄水８の噴出を０．６秒間行い、吸引と洗浄を７サイクル繰り返し動作するようにしている。
【００２８】
さらに、この結果は、図６に示したように、洗浄なしの場合には、スラリーの含水率が５３％から６０秒後には、３５．７％になり、８０秒後には、３５．７％になり、最後の４２０秒で３３．９％になる。又、洗浄ありの場合には、スラリーの含水率が５３％から６０秒後には、３５．７％になり、８０秒後には、３５．７％になり、最後の３７７秒で３３．６％になる。したがって、洗浄を実施することで、最終含水率を０．３％下げることができた。そして、洗浄を実施することで、最終のサクション時間を３７７秒で洗浄なしの最終含水率にすることができる。このために、サクション時間を１０％短縮することとなり、抄造速度を１０％向上させることが可能となり抄造効率を増加させることが可能である。
【００２９】
【発明の効果】
上述の如く、本発明の請求項１記載のセメント繊維板の製造方法は、セメント、繊維、水等を混練してスラリー化し、該スラリーを複数個隙間をあけて配設したサクションボックス上を回転するネットコンベア上に流出させ吸引してセメント繊維生板を抄造成形し、このセメント繊維生板を養生乾燥させてセメント繊維板を成形するセメント繊維板の製造方法において、前記サクションボックスの隙間からネットコンベア裏面へ向けて噴射する洗浄ノズル装置を配設し、このネットコンベア裏面を間欠的に洗浄しながらセメント繊維生板を抄造成形しているので、このネットコンベア裏面を間欠的に洗浄しながらセメント繊維生板を抄造成形することにより、セメント繊維材料の濾過脱水能力が落ちることもなく、抄造速度を上げられ生産効率が良好となるものである。
【００３０】
本発明の請求項２記載のセメント繊維板の製造方法は、洗浄ノズル装置の噴射圧でセメント繊維生板の外観形状を変形しないように洗浄圧力を制御しているので、洗浄ノズル装置の噴射圧を調整により、セメント繊維生板の外観形状を変形しないので硬化後のセメント繊維板が変形することもない。
【００３１】
本発明の請求項３記載のセメント繊維板の製造方法は、洗浄ノズル装置の洗浄ノズルがネットコンベアの幅方向に摺動して洗浄するので、洗浄ノズルがネットコンベアの幅方向に摺動することにより、洗浄能力がより向上し、セメント繊維材料の濾過脱水能力が落ちることもなく、生産効率が良好となるものである。
【００３２】
本発明の請求項４記載のセメント繊維板の製造方法は、ネットコンベアが抄造可能な材質であって、フェルト、合成樹脂製、金属製から選ばれた１種を用いているので、スラリーをこのネットコンベアを介してサクションボックスで吸引して濾過脱水しても、サクションボックスの隙間からネットコンベア裏面へ向けて噴射する洗浄ノズル装置によって、目詰りがしにくくなる。
【図面の簡単な説明】
【図１】本発明の一実施例に係わるセメント繊維板の製造方法の要部の側面図である。
【図２】本発明の一実施例に係わるサクションボックス間の隙間の状態を示す横断面図である。
【図３】本発明の一実施例に係わる図２の側断面図である。
【図４】本発明の一実施例に係わる抄造性の確認実験のサクション状態を示す斜視図である。
【図５】本発明の抄造性の確認実験の吸引・洗浄のサイクル図である。
【図６】本発明の抄造性の確認実験の含水率とサクション時間の関係を示すグラフである。
【符号の説明】
Ａ　　　セメント繊維板
１　　　隙間
２　　　サクションボックス
３　　　ネットコンベア
４　　　セメント繊維生板
５　　　洗浄ノズル装置
６　　　洗浄ノズル
７　　　洗浄水配管
８　　　洗浄水
９　　　加圧ポンプ
１０　　レギュレータ
１１　　流量調整バルブ
【図１】
2004130747.tif 000003
【図２】
2004130747.tif 000004
【図３】
2004130747.tif 000005
【図４】
2004130747.tif 000006
【図５】
2004130747.tif 000007
【図６】
2004130747.tif 000008